(57)【特許請求の範囲】
【請求項１】
内外面ゴム層間に繊維補強層が設けられて、形成される円筒状胴壁がフランジに固定されてなるホ−スにおいて、前記繊維補強層がゴムトッピング繊維コ−ドから構成され、該繊維コ−ドの管軸に対する成形角度がホ−スの両端部でホ−スの釣合角度より大きく、中央部ではホ−スの釣合角度より小さく形成されていることを特徴とする地震対応型偏心ホ−ス。
【請求項２】
ゴム被覆繊維補強層の中央部領域周面上に高硬度ゴム層を設けた請求項１記載の地震対応型偏心ホ−ス。
【請求項３】
ゴム被覆繊維補強層の中央部領域の両端部周面上に鋼製リングを配置した請求項１記載の地震対応型偏心ホ−ス。
【請求項４】
マンドルに内面ゴム層を形成し、該内面ゴム層の外周面上にゴムトッピング繊維コ−ドを管軸に対しホ−スの釣合角度より小さい成形角度で積層してゴム被覆繊維補強層を形成し、該ゴム被覆繊維補強層の外周面上に外面ゴム層を設け、該ゴム被覆繊維補強層および外面ゴム層の両端部周面上に端部リングおよびフランジを配置し、該円筒状積層体両端部の内面ゴム層およびマンドレルの間にカラ−を軸方向に挿入し、上記両端部胴壁を外周方向に押し拡げて該両端部胴壁の繊維コ−ド角度をホ−スの釣合角度より大きい角度に形成させ、前記端部リングおよびフランジにゴム被覆繊維補強層および内面ゴム層の端縁部を一体的に接合・成形し、さらに加硫することを特徴とする地震対応型偏心ホ−スの製造方法。
【請求項５】
マンドレルに内面ゴム層を形成し、該内面ゴム層の外周面上にゴムトッピング繊維コ−ドを管軸に対しホ−スの釣合角度より大きい成形角度で積層してゴム被覆繊維補強層を形成し、該ゴム被覆繊維補強層の外周面中央部に中央ゴム層を設け、該中央ゴム層およびゴム被覆繊維補強層の外周面上に外面ゴム層を形成して円筒状積層体を構成し、該外面ゴム層の両端縁部に端部リングおよびフランジを配置・固定し、前記マンドレルを引き抜いて、該積層体内筒部に円筒状真空吸引成形装置を挿入するとともに、該真空吸引成形装置の両端部周面上に当てフランジを端部リングの外側からフランジに締結して配置し、該真空吸引成形装置を作動させながら、スリ−ブおよび当てフランジを両側へそれぞれ所定長さだけ引き出して、、円筒状積層体中央部の内径を真空吸引成形装置のマンドレルの外径まで縮小させ、中央部のゴム被覆繊維補強層繊維コ−ド角度をホ−スの釣合角度より小さい角度に形成させ、さらに加硫することを特徴とする地震対応型偏心ホ−スの製造方法。
【発明の詳細な説明】
【０００１】
【発明の属する技術分野】
この発明は、ビル、屋上パネルタンクなどの空調衛生配管路の途中に取り付けて、地震時の管軸方向の変位および管軸直角方向の変位を吸収する地震対応型偏心ホ−スおよびその製造方法に関する。
【０００２】
【従来の技術】
従来から、ビル、マンション、または屋上パネルタンクなどの空調衛生配管、例えば空調配管、給水、給湯、排水などの衛生配管管路に使用される耐震可とう伸縮継手としては図１９〜２０に示すようなものが知られている。図１９のものは内外面ゴム層２、３の間に繊維補強層４が設けられ、外側に膨らんだ球形状胴壁が端部リング７を介してフランジ８に固定された継手である。また、図２０の継手は、図１９の繊維補強層４を２層設け、その間にコイル状鋼線６を設けて形成される円筒状胴壁がフランジ８に固定されたものである。
【０００３】
【発明が解決しようとする課題】
これらビル、マンションまたは屋上パネルタンクなどの建物に固定された空調衛生設備や配管は、１９９５年の阪神・淡路大地震における上下水道埋設管管路および建物に付設された空調衛生設備ならびに屋上タンクの配管管路の大きな被害でみられたように、地震力によって、垂直方向よりも水平方向の変位を受ける場合が多く、この水平方向変位、すなわち管軸に直角方向の変位に耐える空調衛生配管およびその継手が必要とされるようになった。
【０００４】
しかしながら、図１９の球形継手は、球形部がｘ，ｙおよびｚ軸の３次元方向に変位し得るので、伸長、圧縮、曲げ、偏心のすべての変位は可能ではあるが、変位による反力が大きく、偏心という管軸直角方向の大きな変位に追随することはできなかった。そのため、多数の球形継手を取り付けて大きな変位を吸収させようとすると、同時に軸方向伸びも大きくなって相手配管を曲げたり、あるいは継手中の流体の圧損が大きくなるなどの問題があった。また、図２０の棒状継手は、大きな曲げに追随することは可能であるが、胴壁中央部に剛性の大きいコイル状鋼線を有するため、管軸直角方向の大きな変位δは困難であった。そのため、大きな偏心変位をさせるためには、きわめて長大なフランジ面間長さを必要とし、狭い建物内空間に設置するのには不都合が多かった。
【０００５】
このように、前記従来の可とう継手は、地震力による管軸直角方向変位に対し、その材料力学的強度を維持して可とう継手としての機能を果たすことは困難な現状にある。
【０００６】
この発明は上述した点に鑑みてなされたものであって、地震力によって地盤ひずみに応答した建物の垂直方向の変位および特に水平方向の変位に自在に追随する空調衛生設備配管ホースおよびその製造方法を提供しようとするものである。
【０００７】
【課題を解決するための手段】
すなわち、この発明は、内外面ゴム層間に繊維補強層が設けられて形成される円筒状胴壁がフランジに固定されてなるホ−スにおいて、前記繊維補強層がゴムトッピング繊維コ−ドから構成され、該繊維コ−ドの管軸に対する成形角度がホ−スの両端部でホ−スの釣合角度より大きく、中央部ではホ−スの釣合角度より小さく形成されていることを特徴とする地震対応型偏心ホ−スを要旨とする。
【０００８】
また、この発明の偏心ホ−スの製造方法は、マンドレルに内面ゴム層を形成し、該内面ゴム層の外周面上にゴムトッピング繊維コ−ドを軸線に対しホ−スの釣合角度より小さい成形角度で積層してゴム被覆繊維補強層を形成し、該ゴム被覆繊維補強層の外周面上に外面ゴム層を設けて円筒状積層体を形成し、該ゴム被覆繊維補強層および外面ゴム層の両端部に端部リングおよびフランジを配置し、該円筒状積層体両端部の内面ゴム層およびマンドレルの間にカラ−を軸方向に挿入し、上記両端部の胴壁を外周方向に押し拡げて該両端部胴壁の繊維コ−ド角度をホ−スの釣合角度より大きい角度に形成させ、前記端部リングおよびフランジにゴム被覆繊維補強層および内面ゴム層の端縁部を一体的に接合・成形し、さらに加硫することを要旨とする。
【０００９】
さらに、本発明偏心ホ−スの他の製造方法は、マンドレルに内面ゴム層を形成し、該内面ゴム層の外周面上にゴムトッピング繊維コ−ドを軸線に対しホ−スの釣合角度より大きい成形角度で積層してゴム被覆繊維補強層を形成し、該ゴム被覆繊維補強層の外周面中央部に中央ゴム層を設け、該中央ゴム層およびゴム被覆繊維補強層の外周面上に外面ゴム層を形成して円筒状積層体を構成し、該外面ゴム層の両端縁部に端部リングおよびフランジを配置・固定し、前記マンドレルを引き抜いて、該積層体内筒部に円筒状真空吸引成形装置を挿入するとともに、該真空吸引成形装置の両端縁部周面上に当てフランジを端部リングの外側からフランジと締結して配置し、該真空吸引成形装置を作動させながら、スリ−ブおよび当てフランジを両側へそれぞれ所定長さだけ引き出して、円筒状積層体中央部の内径を真空吸引成形装置のマンドレルの外径まで縮小させ、中央部のゴム被覆繊維補強層繊維コ−ド角度をホ−スの釣合角度より小さい角度に形成させ、さらに加硫することを特徴とする。
【００１０】
【作用】
この発明の偏心ホ−スによれば、繊維コ−ドを管軸に対しホ−スの釣合角度より小さい成形角度および大きい角度にそれぞれ積層成形した中央部および両端部から可とう部を構成することにより、ホ−スが通水により加圧された時には、両端部は管径が縮小して軸方向に伸びるのに対し、中央部は管径がその同一径まで拡大し、その管長は収縮することができる。その結果、可とう部の両端部および中央部の変形反力（偏心応力）は低下し、ホ−スを大きく偏心させることができる。
【００１１】
また、上記の両端部および中央部の管軸方向の伸びおよび縮みが打ち消し合うようにそれぞれの長さを選んで可とう部を構成することにより、通水加圧時には、管軸方向の伸び・縮みを生ずることなく、常にホ−スの管長を一定に保つことができる。
【００１２】
さらに、ゴム被覆繊維補強層上の中央部に高硬度ゴム層、あるいは、中央部と両端部との間に鋼製リングなどを設けて可とう部を構成することにより、負圧時、または加圧時に、ホ−スが中央部で座屈したり、あるいは繊維コ−ドが摩擦・摩耗するのを軽減することができる。
【００１３】
また、ゴム配合物およびゴムトッピング繊維コ−ドとから可とう部を構成することにより、胴壁は薄肉かつ柔軟となり、変形応力をさらに低下させることができる。
【００１４】
【発明の実施の形態】
以下、図面を参照し、この発明の実施の形態を具体的に説明する。図１は本発明の地震対応型偏心ホ−スの構成を示す部分破断側面図である。
すなわち、この偏心ホ−ス１は、内外面ゴム層２、３からなる円筒状胴壁が、その断面中央部に管軸に対しホ−スの釣合角度より小さい成形角度で積層されたゴム被覆繊維補強層を有する胴径の小さい中央部Ｂとホ−スの釣合角度より大きい角度のゴム被覆繊維補強層を有する胴径の大きい両端部Ａ、Ｃとからなり、その両端部に端部リング７およびフランジ８がゴム被覆繊維補強層４および内面ゴム層２で一体的に接合・成形されたものである。
【００１５】
内外面ゴム層２、３は、天然ゴム、または合成ゴムからなる公知のゴム管に準じたゴム配合物を予めシ−トに成形し、これを積層して形成される。
【００１６】
ゴム被覆繊維補強層４は、繊維からなるすだれ織布に公知の未加硫ゴム配合物をトッピング処理した繊維コ−ド４を内面ゴム層２の外周面上に管軸に対しホ−スの釣合角度より小さい成形角度α４５°〜５４°で繊維方向が交差するように交互に偶数枚（プライ）巻き付け、積層して形成される。このゴム被覆繊維補強層４に使用する繊維としては、ホ−スの偏心時に必要とされる大きな伸びを有する材質のものであればよく、レ−ヨン、ビニロン、ナイロン、ポリエステル、アラミド、などの繊維があげられる。なお、ホ−スの釣合角度とはホ−スの管軸に対し所定の成形角度で巻き付けられた繊維コ−ドが、それにより形成された円筒状積層体が軸方向に圧縮されたり、または筒体内周面が外周方向に加圧されたりしたとき、径方向および軸方向に変位して、力学的に釣合って静止する角度をいい、通常管軸に対し５４°４４′である。
【００１７】
中央ゴム層５は、内面ゴム層２と同じく、天然ゴムまたは合成ゴムからなる公知のゴム管に準じたゴム配合物からなるものであって、ゴム層は予め成形されたシ−トを帯状に積層して形成される。この中央ゴム層５は、ホ−スが通水加圧された時、中央部胴壁が外周方向へ膨らむのを防止して内径段差を小さくするとともに、非通水負圧時には上記胴壁のへこみを防ぐ役割をもつ。またこのゴム層５は高硬度ゴム配合物で構成されるのが好ましい。
【００１８】
鋼製リング６は、鋼線、またはビ−ドワイヤ−からなるリングであって、ゴム被覆繊維補強層外周面上の中央部、またはそれと両端部の間に設けられ、地震時、または加圧時、あるいは負圧時の中央胴壁部の外周方向への拡大、または内周方向への縮小による径変化を防止する役目をする。
【００１９】
端部リング７は、図１に示すように、フランジ８の締結面開口周縁部に設けられ、図５、１１および１２に示すように、ゴム被覆繊維補強層４の端縁部４ａ、４ａ′を包み込ませ、さらに内面ゴム層２の端縁部２ａ、２ａ′をも包み込ませ、その端をフランジ８、８′の内周面側に固定させることにより、可とう部を強固にフランジ８、８′に結合させる役割を担うものである。この端部リング７、７′としては、機械的強度を有する、断面長方形状の環状鋼製部材が好ましい。
【００２０】
フランジ８は、ホ−スの両端部に端部リング７を介し、胴壁を構成する部材と一体的に可とう部に接合・固定される。このフランジ８は公知の管フランジ、または適宜に製作したフランジを使用することができる。なお、フランジ８は、図１に示すように、締結面開口周縁部を凹状に切削加工し、端部リングおよびその上に巻かれたゴム被覆繊維補強層との嵌まり具合を良好にし、可とう部胴壁とフランジ８の結合をさらに強固なものとすることができる。
【００２１】
図６に示すカラ−９は、図７に示すように、マンドレル１０の外周面上に嵌め通すことができる内径と所定の厚さを有する短い金属製薄肉円筒であって、一端部の肉厚は中央部Ｂの胴壁が内周方向へくぼみ形状を形成することができるように外周方向に鋭角に加工されている。そして、このカラ−９はホ−スの製造時に、その鋭角先端部側から円筒状積層体両端部のマンドレル１０と内面ゴム層２の間に挿入され、その両端部胴壁を外周方向に押し拡げる役割をもつ。
【００２２】
マンドレル１０は、図２に示すようにホ−ス積層成形体の芯型であって、公知の、金属製円柱、または円筒形状のものが使用される。
【００２３】
真空吸引成形装置１１は、図１５に示すように、マンドレル１２、スリ−ブ１７、１７′および当てフランジ１８、１８′とから構成され、ホ−ス積層成形体の中央部胴壁を内側へ真空吸引によりくぼ（凹）ませ、その繊維コ−ド成形角度αをホ−スの釣合角度θ５４°４４′より小さく形成させる役目をする。
【００２４】
マンドレル１２は、金属製円筒状密閉容器の胴蓋片側面に吸引口１３が設けられたものであって、胴壁中央部に設けられた孔１４から胴壁外周部の空気を吸引できるようになっている。また、容器胴体両端縁部の外周面には円周方向に溝１５が設けられ、そこに０リング（オ−リング）１６が嵌め込まれるようになっている。
【００２５】
吸引口１３は、図１６に示す中央部Ｂ胴壁を図１７に示すように内周方向にくぼ（凹）ませるため、その内面ゴム層２の内周面とスリ−ブ１７、１７′の両側への後退により形成される空間部の空気をマンドレル１２の中央部の吸引孔１４から真空吸引するために設けられる。この吸引口１３の構造は真空ポンプからの導管に接続できる役目をするホ−ス接続機能を有するものであればよい。
【００２６】
吸引孔１４は、マンドレル１２の外周部の空気を吸引するためのものであって、孔径および孔数は吸引精度などから適宜決められる。
【００２７】
溝１５は、０リング１６が嵌まり込み、効果的にシ−ル作用をするためのものであって、断面形状、溝数および溝設置場所はシ−ル効果から勘案して決められる。
【００２８】
０リング１６は、マンドレル１２とスリ−ブ１７、１７′との間隙からの外部空気の流入を遮断する役目をする。この０リング１６は市販品などを使用することができる。
【００２９】
スリ−ブ１７、１７′は、図１５に示すように、マンドレル１２の外周面上を軸方向にスム−ズに摺動できる内径と所定の厚さを有する金属製薄肉円筒からなる。その一端部の肉厚は、積層成形体の中央部Ｂ胴壁が内周方向にくぼみ形状を形成することができるように、外周方向へ鋭角に加工されている。そして、このスリ−ブ１７、１７′は、真空吸引の初期には、その鋭角部同志が吸引孔１４のほぼ孔径だけ間隙を保ってマンドレル１２の外周面上にして配置され、吸引中は両側へ所定長さだけ引き出される。また、スリ−ブ１７、１７′は、それぞれの端縁部内周面が０リング１６で加圧され、外側からの空気の流入が遮断されるようになっている。
【００３０】
当てフランジ１８、１８′は、図１５に示すように、その内周面がスリ−ブ１７、１７′の外周面上を摺動でき、その内側面は端部リング７、７′の被覆層の輪郭に密着するように形造られ、さらにその外周縁部はフランジ８、８′とボルト締結できる構造となっている。そして、この当てフランジ１８、１８′は、吸引作動中に両側へ所定長さだけ移動させられる。
【００３１】
この偏心ホ−ス１製造方法としては、図２に示すように、まず、マンドレル１０の表面に、所定の幅のゴムシ−ト２を巻き付け、突き合わせ部を接着剤などで接合して円筒状の内面ゴム層２をつくる。また、ゴムシ−トの代わりにゴムチュ−ブを用いてもよくこの場合は接合作業を省くことができる。さらに、この内面ゴム層２は、上記のほか、公知のゴム配合物をクロスヘットダイにより押出被覆して形成することもできる。
【００３２】
次に、図３に示すように、この内面ゴム層２の外周面上に、予め所定の幅に裁断された帯状のトッピング処理繊維コード４を管軸に対し、ホースの釣合角度θ５４°４４′より小さい成形角度αで繊維方向Ｔが交叉するように、交互に１プライずつ、計２プライ巻き付けて積層し、ゴム被覆繊維補強層４を形成する。この成形角度αは、４５°〜５４°の範囲で設定される。
【００３３】
この成形角度α（以下、繊維コード成形角度という）がホースの釣合角度θ５４°４４′より小さい場合には、形成された円筒状積層成形体は、後述する、カラー９による挿入・拡径法（図６、７）によって、図８〜９に示すように、両端部の胴壁ＡおよびＣ部でホ−スの釣合角度θ５４°４４′より大きい角度α’に変化する。
【００３４】
そして、上記のホ−スが空調衛生配管に接続されて通水により内圧が負荷されると、図９に示すように、中央部Ｂ胴壁の繊維コード成形角度αは、繊維コードの力学的釣合により、安定なホースの釣合角度θ５４°４４′まで増大する結果、外径はＤ0からＤに拡大し、胴壁長さは通水前のｌ2から△ｌだけ収縮してｌ′2となる。同時に、両側部Ａ、Ｃの胴壁の繊維コードの管軸に対する角度α’（以下、繊維コード角度という）は、安定なホースの釣合角度θ５４°４４′に戻り、外径はＤ’からＤに縮小し、胴壁長さは通水前のｌ1から△ｌ’だけ伸長してｌ1  となる。
【００３５】
いま、図９に示すように、上記通水、加圧後の胴壁Ａ、ＣおよびＢ部の長さをそれぞれｌ′1およびｌ′2とし、
２△ｌ′＝△ｌ
となるように、それぞれの拡径後の長さｌ1およびｌ2、ホース径Ｄ0、繊維コード成形角度αおよび繊維コード角度α’を適宜に選択すれば、内圧負荷時に伸長・収縮のないホース全体の長さが変らない偏心ホースを得ることができる。
【００３６】
前記Ａ、Ｃ部の繊維コード角度α’およびＢ部繊維コード成形角度αをそれぞれ６０°および５０°とし、図９に示す偏心ホースを製作し、これに−７００ｍｍＨｇ〜＋１０ｋｇｆ／ｃｍ2の内圧を負荷したときの内圧と胴壁Ａ、ＣおよびＢ部の伸長および収縮の関係を図１０に示す。同図は内圧がＰ値に達するまで、ホースの伸長量と収縮量とが釣合って、その全長は変化しないことを示す。
【００３７】
続いて、図４に示すように、前記ゴム被覆繊維補強層４の両端部から内側へ所定長さの位置で挟まれた領域間の外周面上に、外面ゴム層３を内面ゴム層２と同じ組成と方法で形成する。この所定長さの部分は、図１１に示すように、図５に示す端部リング７、７’の周囲を被覆し、かつ折り返して外面ゴム層３の端縁部３ａ、３ａ’の下に挿入し、接着するのに用いられる。
【００３８】
図５に示すように、このように形成した外面ゴム層３およびゴム被覆繊維補強層４の両端縁部３ａ、３ａ’および４ａ、４ａ’の外周面上に、それぞれフランジ８、８’および端部リング７、７’を嵌入、配置する。
【００３９】
そして、図７に示すように、上記各部材が配置された状態の円筒状積層成形体両端部の内面ゴム層２とマンドレル１０との間に、図６に示すカラー９を挿入し、両端部から内側へ長さＬの胴壁を外周方向へ押し拡げて、図８に示すように、ゴム被覆繊維補強層４の繊維コード角度をホースの釣合角度θ５４°４４′より大きい角度α′に形成させる。
【００４０】
次に、図１１に示すように、ゴム被覆繊維補強層４の端縁部４ａ、４ａ’で端部リング７、７’の周囲を巻いて被覆・接着し、さらに折り返してその端部を外面ゴム層３の端縁部３ａ、３ａ’の下側へ挿入し、重ね接着する。
【００４１】
続いて、外面ゴム層３の端縁部３ａ、３ａ’を、上記端部リングを被覆したゴム被覆繊維補強層４の端縁部４ａ、４ａ’の末端部上に接着した後、図１２に示すように、フランジ８、８’を端部リング７、７’の内側へ押しやって、ゴム被覆繊維補強層４を介して上記端部リング７、７’に接着・固定する。
【００４２】
次いで、上記端部リング７、７’を内面ゴム層２の端縁部２ａ、２ａ’で、ゴム被覆繊維補強層４の上から接着・被覆し、その端縁部２ａ、２ａ’の断面をフランジ８、８’の締結面に接着・固定する。
【００４３】
このようにして得られた、図１２に示す、フランジ付き円筒状積層成形体をその状態のまま、金型に組み込むか、または成形体の外周面を布ラッピングで締め付けるかしてから、加硫を行なう。
【００４４】
加硫後、マンドレル１０およびカラー９を外して、図１３に示すような、繊維コード成形角度αおよび繊維コード角度α’を有する図１（ａ）の偏心ホースを得る。
【００４５】
なお、図３で形成されたゴム被覆繊維補強層４の外周面中央部Ｂに中央ゴム層５を設けて、図１（ｂ）に示す偏心ホースを得たり、あるいは、同補強層４の両端Ａ、Ｃ部と中央部Ｂとの間の外周面上に端部リング、またはビードワイヤーリング６を設けて、図１（ｃ）の製品を得ることもできる。
【００４６】
また、本発明の偏心ホースは、上記カラー９とマンドレル１０との組み合わせからなる装置を用いる円筒状積層成形体の拡径法で製造できるほか、真空吸引成形装置による縮径法でも製造することができる。
【００４７】
上記真空吸引成形装置の縮径法による偏心ホースの製造方法は、図１４に示すように、ホースの釣合角度θ５４°４４′より大きい成形角度αで形成された、図３に示すゴム被覆繊維補強層４の外周面中央部に帯状のゴムシート５を巻き付けて中央ゴム層５を形成し、その後、この中央ゴム層５および両端部のゴム被覆繊維補強層４の外周面上に外面ゴム層３を形成し、この両端部にフランジ８、８′を端部リング７、７′を介して上記ゴム被覆繊維補強層４および外面ゴム層３の端縁部で一体的に接合・固定して、フランジ付き円筒状積層成形体を得る。
【００４８】
次に、マンドレル１０を引き抜いて、図１５に示すように、真空吸引成形装置１１の構成部品であるマンドレル１２とスリーブ１７、１７′を前記積層成形体内に挿入する。さらに、もう１つの構成部品である当てフランジ１８、１８′をスリーブ１７、１７′の端部外周面上に嵌入、配置し、その外周縁部をフランジ８、８’とボルト締結して図１６の配置とする。
【００４９】
続いて、図１６に示すように、マンドレル１２の吸引口１３に真空ポンプの配管を接続して真空吸引しながら、２つのスリーブ１７、１７’をそれぞれ所定長さだけ外側へ両端の当てフランジ１８、１８′とともに引き出す。その間、中央部胴壁Ｂの内周面は真空吸引によってマンドレル１２の外周面上に密着する。
【００５０】
そして、図１７に示すように、上記スリ−ブおよび当てフランジが所定長さだけに引き出され、胴壁Ｂの内周面が前記マンドレル１２とスリーブ１７、１７’の鋭角部との表面で形造られる所定のくぼみ形状になったとき、真空吸引を停止する。
【００５１】
このようにして得られた、図１７に示す、フランジ付き円筒状積層成形体をその状態のまま、成形体の外周面を布ラッピングで締め付けてから、加硫を行なう。その後、真空吸引成形装置１１を外し、図１（ｂ）に示す、偏心ホースを得る。
【００５２】
【実施例１】
直径１００ｍｍのマンドレルに天然ゴムシートを巻き付け、接合して内面ゴム層（硬度６０°、厚さ４ｍｍ）を形成し、その上に天然ゴムでトッピング処理した１２６０デニールポリエステルすだれ織コード（糸径０．７ｍｍ、２５本／２５ｍｍ巾、厚さ１．０ｍｍ）を管軸に対し成形角度５０°で交互に１プライずつ、計２プライ積層してゴム被覆繊維補強層（以下補強コードという。長さ  ３８０ｍｍ、厚さ２ｍｍ）を作った。次に、この補強コードの上に天然ゴムシートを巻き付け、外面ゴム層（厚さ２ｍｍ）を作った。この外面ゴム層表面の両端部にフランジ（１００Ａ、ＪＩＳ  １０Ｋ：外径２１０ｍｍ、内径１１６ｍｍ、厚さ１８ｍｍ）を配置すると同時に、補強コード上の両端部にも端部リング（ＳＳ４００、外径１４１ｍｍ、内径１１９ｍｍ、厚さ４．５ｍｍ）を配置した。続いて、カラー（外径１０５ｍｍ、内径１００．２ｍｍ、長さ１２０ｍｍ、先端挿入角１４．６°）を両端からマンドレルと内面ゴム層の間に挿入し、端から８５ｍｍまでの胴壁を内径１１５ｍｍに押し拡げ、その繊維コード角度を５６°に形成させた。その後、補強コードの端で端部リングを巻き上げて接着・被覆し、折り返して、外面ゴム層の端の下側へもぐり込ませ、補強コードに重ね、接着した。次にフランジを端部リングの内側に押しやり、接着した後、外面ゴム層も巻き上げ、補強コードとフランジ締結面に接着して、図１３に示す構成の繊維コード角度α’５６°、内径１１５ｍｍ、長さ３６．５ｍｍの両端部胴壁ｌ1と繊維コード成形角度α５０°、内径１００ｍｍ、長さ８９ｍｍの中央部胴壁ｌ2とからなる全長ｌ  ２６０ｍｍの未加硫成形体を得た。そして、この未加硫成形体を全長２６０ｍｍにセットした状態のまま、その外周面を布ラッピングで締め付けてから、加熱加硫（１４５℃×６０分）を行なった後、冷却してマンドレルとカラーを外して、長さ２６０ｍｍの図１（ａ）に示す本発明の偏心ホースサンプルを得た。
【００５３】
【実施例２】
直径１００ｍｍのマンドレルＡに内面ゴム層（天然ゴム、硬度６０°、厚さ４．０ｍｍ）を形成し、その上に天然ゴムでトッピング処理した１２６０デニ−ルポリエステルすだれ織コ−ド（糸径０．７ｍｍ、２５本／２５ｍｍ巾、厚さ１．０ｍｍ）を管軸に対し、成形角度６０°で交互に１プライづつ、計２プライ積層してゴム被覆繊維補強層（以下補強コ−ドという。長さ３８０ｍｍ、厚さ２ｍｍ）を作った。次にこの表面中央部に帯状の天然高硬度ゴムシ−ト（硬度８０°、幅１００ｍｍ、厚さ８ｍｍ）を貼りつけて高硬度中央ゴム層を作った。次いで、その中央ゴム層とその両端部の補強コ−ドの上に天然ゴムシ−トを巻付けて外面ゴム層（厚さ２ｍｍ）を作った。この外面ゴム層の表面両端部にフランジと端部リングを配置し、端部リングを補強コ−ドで巻き、折り返して重ね接着し、フランジを端部リングに押しやった後、外面ゴム層も巻き上げた。次にマンドレルＡを引き抜き、その代りにスリ−ブ（外径１００ｍｍ、内径９０．２ｍｍ）を外周面にもち、真空吸引できるマンドレルＢ（外径９０ｍｍ）を挿入した。さらに、当てフランジを両端部に嵌め通し、ボルドでフランジに締結した。そして、吸引口からマンドレルＢ内の空気を真空吸引（６００ｍｍＨｇ）しながら、スリ−ブを当てフランジと共に外側へ引き出し、スリ−ブならびに当てフランジの外側への総引き出し量がそれぞれ９０ｍｍならびに２０ｍｍとなったとき、両側部の補強コ−ド角度α’は初期と同じ６０°で、中央部のそれの成形角度αは径が縮小して約５０°となった。次に、この中央部と両側部の長さがそれぞれｌ2  ８９ｍｍ、ｌ1  ３６．５ｍｍ、全長ｌ  ３００ｍｍの、図１３に示す繊維コ−ド角度を有する積層成形体を全長３００ｍｍにセットした状態のまま、その外周面を布ラッピングで締め付けてから、加熱加硫（１４５℃×６０分）を行なった後、冷却して、真空吸引装置の構成部品を取り外して、長さ３００ｍｍの図１（ｂ）に示す本発明の偏心ホ−スサンプルを得た。
【００５４】
【比較例１】
直径１００ｍｍのマンドレルに天然ゴムシートを巻き付け、接合して内面ゴム層（硬度６０°、厚さ４ｍｍ）を形成し、その上に天然ゴムでトッピング処理した１２６０デニールポリエステルすだれ織コード（糸径０．７ｍｍ、２５本／２５ｍｍ、厚さ１．０ｍｍ）を管軸に対し成形角度４５°で交互に１プライずつ、計２プライ積層してゴム被覆繊維補強層（以下、補強コードという。長さ２６０ｍｍ、厚さ２ｍｍ）を作った。次に、この補強コードの表面に天然ゴムシートを巻き付け、外面ゴム層（長さ２６０ｍｍ  、厚さ２ｍｍ）を作った。この外面ゴム層の両端部の外周面にフランジ（１００Ａ、ＪＩＳ  １０Ｋ：外径２１０ｍｍ、内径１１６ｍｍ、厚さ１８ｍｍ）を配置するとともに、補強コードの両端部の外周面に端部リング（ＳＳ４００、外径１４１ｍｍ、内径１１９ｍｍ、厚さ４．５ｍｍ）を配置した。続いて、この補強コードの端で端部リングを巻いて接着し、折り返して外面ゴム層の端の下側へもぐり込ませ、下の補強コードに重ね、接着した。さらに、フランジを端部リングの内側へ押しやり、これに接着した後、外面ゴム層の端を補強コードの上から端部リングに接着して巻き上げ、フランジ締結面に接着した。次に、フランジを引き抜き、シリコンゴム円筒体（外径６０ｍｍ、内径５０ｍｍ、厚さ５ｍｍ、長さ１６０ｍｍ）を成形体中央部に挿入した。さらにこの円筒体の円筒部に鋼製円柱状芯型（外径５０ｍｍ、長さ１４０ｍｍ）を挿し通し、この両端部に圧縮用フランジ（外径２１０ｍｍ、厚さ１８ｍｍ、メクラ板）を嵌め込み、ボルト締結によりフランジを内側へ締め付けて、シリコンゴム円筒体を長さ４０ｍｍだけ圧縮変形させ、ホース胴壁を外側に球形状に膨らませた。続いて、このホース積層成形体をその状態のまま、その外周面を布ラッピングで締め付けてから、加熱加硫（１４５℃×６０分）を行ない、冷却した後、圧縮装置とシリコンゴム円筒体を取り外して、最大内径１６０ｍｍ、最小内径１００ｍｍ、全長１４０ｍｍの図１９に示す球形継手を得た。
【００５５】
【比較例２】
直径１００ｍｍのマンドレルに内面ゴム層（天然ゴム、硬度６０°、厚さ４ｍｍ）を形成し、その上に天然ゴムトッピング処理繊維コード（１２６０デニールポリエステルすだれ織りコード、糸径０．７ｍｍ、２５本／２５ｍｍ巾、厚さ１．０ｍｍ）を管軸に対し成形角度５４°４４’で交互に１プライずつ、計２プライ積層してゴム被覆繊維補強層（以下、補強コードという。長さ４２０ｍｍ、厚さ２ｍｍ）を作った。次にこの補強コードの上に、線径１０ｍｍのピッチ２５ｍｍのコイル状鋼線（有効巻数９、長さ２２５ｍｍ）を長手方向全体にわたって配置した。このピッチ間をゴムシートで埋めた後、その上に再び、前記繊維コードを２プライ積層し、さらにその上に外面ゴム層（天然ゴム、硬度６０°、厚さ２ｍｍ）を作った。この外面ゴム層の上の両端部にフランジ（１００Ａ、ＪＩＳ  １０Ｋ：外径２１０ｍｍ、内径１１６ｍｍ、厚さ１８ｍｍ）を配置した。次に、フランジを端部リングの内側へ押しやり、これに接着した後、外面ゴム層と補強コードの端をフランジ締結面に接着して、積層成形体を得た。そして、この成形体を全長３００ｍｍにセットした状態のまま、その外周面を布ラッピングで締め付けてから、加熱加硫（１４５℃×６０分）を行ない、冷却した後、マンドレルを取り外して、内径１００ｍｍ、長さ３００ｍｍの図２０に示すの棒状フレキシブル継手サンプルを得た。
【００５６】
実施例１および２で得られたホ−スサンプルについて、内圧１０ｋｇｆ／ｃｍ2の条件下で、変位（偏心）特性試験を比較例１および２とともに行ない、それぞれ軸方向伸びおよび破断時の偏心量を測定した。その結果を表１に示す。
【００５７】
【  表１】
0003842853.tif 000002
【００５８】
表１から明らかなように、実施例１および２で得られた本発明の偏心ホ−スは、比較例の従来継手（ホ−ス）と比較して、材料力学的特性に大きな改良がみられた。すなわち、本発明の偏心ホ−スは従来品に比べ、従来品とほぼ同じ全長で、約５倍という大きな偏心をさせることができた。これは、本発明の偏心ホ−スがその繊維コ−ド角度が両端部で大きく、中央部で小さくなるように構成され、加圧時に、それぞれが力学的に釣合って胴壁の両端部の伸長および中央部の収縮を生じ、これらが相乗して大きな変位量（偏心量）を生成するものと推測される。
【００５９】
【発明の効果】
以上、説明したように、この発明の偏心ホ−スによれば、ホ−スの繊維コ−ド角度を両端部で大きく、中央部でが小さくしたので、使用中の偏心ホ−スが建物の水平方向の変位、すなわち管軸直角方向の変位を受けても、両端部の胴壁が伸びるととも中央部のそれが縮んで、この変位（偏心）応力に自在に追随できる結果、従来品の数倍の偏心量にも耐えることができるようになった。
【００６０】
また、両端部および中央部の胴壁の伸長および収縮が打ち消し合うようにしてホ−スの長さが変化せず、常に一定になるようにしたので、加圧、または偏心時には相手側接続配管にこのホ−スによる伸長・収縮の外力を加えることがなく、相手側配管を支持する必要がなくなった。その結果、従来品にみられたような、相手側配管を強く建物に固縛し、地震時の水平方向変位が一箇所に集中して配管が剪断破壊されるといったような事故を防止することができた。
【００６１】
また、ホ−スの中央部に高硬度の中央ゴム層、その中央両端部に鋼製リング、ビ−ドワイヤ−リングなどを設けて、胴壁を補強したので、従来にみられた、負圧時の中央部座屈や内圧が激しく変動する箇所に使用した場合の、繊維コ−ド間の摩耗による損傷を著しく軽減することができた。
【図面の簡単な説明】
【図１】本発明の偏心ホ−スの構成を示す部分破断側面図である。
【図２】マンドレルに内面ゴム層を形成した状態を示す部分破断側面図である。
【図３】内面ゴム層にゴム被繊維補強層シ−トを巻回、積層する状態を示す部分破断側面図である。
【図４】ゴム被覆補強層に外面ゴム層を形成した状態を示す部分破断側面図である。
【図５】外面ゴム層とゴム被覆繊維補強層にフランジと端部リングを配置した状態を示す部分破断側面図である。
【図６】カラ−の部分破断側面図と断面図である。
【図７】積層成形管体の両端からカラ−を挿入して、拡径した状態を示す部分縦断側面図である。
【図８】  図７の拡径された積層成形体の繊維コ−ド角度の状態の模示側面図である。
【図９】      積層成形体の繊維コ−ド角度が拡径時から内圧負荷後に変化する状態を示す部分破断模示側面図である。
【図１０】両端部と中央部の伸び・縮みが打ち消し合うようにしたホ−スに内圧を負荷したときの、圧力と胴壁の伸び・縮みの関係を示すグラフである。
【図１１】端部リングをゴム被覆繊維補強層と内面ゴム層で固定した状態を示す部分縦断側面図である。
【図１２】フランジを端部リングを介して可とう部構成部材と接合・固定した状態を示す部分縦断側面図である。
【図１３】図８の拡径後の積層成形体にフランジと端部リングを固定したときの繊維コ−ド角度の状態の部分破断模示側面図である。
【図１４】ゴム被覆繊維補強層に中央ゴム層を設けた積層成形体の構成を示す縦断要部側面図である。
【図１５】真空吸引成形装置の構成を示す縦断側面図である。
【図１６】積層成形体に真空吸引成形装置を取り付けた状態を示す縦断要部側面図である。
【図１７】中央部を真空吸引してくぼませた状態を示す縦断要部側面図である。
【図１８】本発明の偏心ホ−スが加圧されて繊維コ−ド角度がすべて釣合って均一な径になった状態の破断要部模示側面図である。
【図１９】従来の耐震性可とう継手の構成を示す部分破断側面図である。
【図２０】別の従来の耐震性可とう継手の構成を示す部分破断側面図である。
【符号の説明】
１  本発明の偏心ホ−ス
２  内面ゴム層
２ａ、２ａ′内面ゴム層の端縁部
３  外面ゴム層
３ａ、３ａ′外面ゴム層の端縁部
４  ゴム被覆繊維補強層
４ａ、４ａ′ゴム被覆繊維補強層の端縁部
５  中央ゴム層
６  鋼製リング
７  端部リング
８  フランジ
９  カラ−
１０、１２  マンドレル
１１  真空吸引成形装置
１３  吸引口
１４  吸引孔
１５、１５′溝
１６、１６′  ０リング
１７、１７′  スリ−ブ
１８、１８′当てフランジ
Ａ、Ｃ  ホ−スの両端部
Ｂ  ホ−スの中央部
Ｄ0  積層成形時のホ−スの外径
Ｄ′拡径後のホ−スの両端部の外径
Ｄ加圧後のホ−スの外径
Ｌ  拡径したホ−ス胴壁長さ
Ｐ  ピッチ
Ｔ繊維方向
ｌ1  拡径後のホ−ス両端部の長さ
ｌ2  拡径後のホ−ス中央部の長さ
ｌ′1  内圧負荷後のホ−ス両端部の長さ
ｌ′2  内圧負荷後のホ−ス中央部の長さ
△ｌ  ホ−ス中央部の内圧負荷前後の縮みの差
△ｌ′  ホ−ス両端部の内圧負荷前後の伸びの差
ρ  内圧の値
ｘｘ軸方向
ｙｙ軸方向
ｚ  ｚ軸方向
α  ホ−ス中央部の繊維コ−ド成形角度
α′  ホ−ス両端部の繊維コ−ド角度
δ  変位  （偏心）量
θ  釣合角度
【図１】
0003842853.tif 000003
【図２】
0003842853.tif 000004
【図３】
0003842853.tif 000005
【図４】
0003842853.tif 000006
【図５】
0003842853.tif 000007
【図６】
0003842853.tif 000008
【図７】
0003842853.tif 000009
【図８】
0003842853.tif 000010
【図９】
0003842853.tif 000011
【図１０】
0003842853.tif 000012
【図１１】
0003842853.tif 000013
【図１２】
0003842853.tif 000014
【図１３】
0003842853.tif 000015
【図１４】
0003842853.tif 000016
【図１５】
0003842853.tif 000017
【図１６】
0003842853.tif 000018
【図１７】
0003842853.tif 000019
【図１８】
0003842853.tif 000020
【図１９】
0003842853.tif 000021
【図２０】
0003842853.tif 000022